(57)【要約】【課題】発電素子同士の電気的接続部分およびその近辺での亀裂発生を抑制できる燃料電池の製造方法および燃料極側へ酸素が侵入することを阻止できるような燃料電池を提供することを目的とする。【解決手段】本発明は、発電領域である第１領域Ａと、電流パス領域である第２領域Ｂと、固体電解質１１１が基体１０３に接触し、空気極１１３側にインターコネクタ１０７が接触している第３領域Ｃと、インターコネクタ１０７が燃料極１０９に接触する第４領域Ｄと、を含む燃料電池１０１の製造方法であって、第３領域Ｃにあるインターコネクタ１０７上、および第４領域Ｄにおいて燃料極１０９が基準厚さの４０％以下の厚さである部分に接触するインターコネクタ１０７上に酸素侵入防止膜スラリーを塗布し、共焼結体の第１領域Ａ、第４領域Ｄおよび第３領域Ｃに空気極スラリーを塗布した後共焼結体を焼成する工程を備えている。【選択図】図１
2018106887.tif 000002
【特許請求の範囲】
【請求項１】
基体上に、燃料極、固体電解質および空気極をそれぞれ含む複数の発電素子と、隣り合う発電素子を電気的に接続するインターコネクタと、を備え、
該発電素子の前記燃料極、前記固体電解質および前記空気極が積層された第１領域と、該発電素子の前記固体電解質の一端側が前記基体もしくは前記隣りの発電素子の前記燃料極に接触し、該発電素子の前記固体電解質の空気極側の少なくとも一部が前記インターコネクタに接続し、該発電素子の前記燃料極に積層され始めるまでの第３領域と、前記インターコネクタが前記隣の発電素子の前記燃料極に接続する第４領域と、を含む燃料電池の製造方法であって、
前記基体、前記燃料極、前記固体電解質および前記インターコネクタを含む共焼結体を焼成する工程と、
前記第３領域にある前記インターコネクタ上、および前記第４領域において前記第３領域側から前記第４領域の前記燃料極が基準厚さの４０％から５０％以下の厚さである部分までの範囲に接続する前記インターコネクタ上に酸素侵入防止膜スラリーを塗布する工程と、
前記共焼結体の前記第１領域、前記第４領域および前記第３領域を含む領域に空気極スラリーを塗布する工程と、
前記酸素侵入防止膜スラリーおよび前記空気極スラリーが塗布された前記共焼結体を焼成する工程と、
を備えている燃料電池の製造方法。
【請求項２】
前記第３領域内で、前記固体電解質の空気極側が前記インターコネクタで覆われていない露出部を有する場合、前記酸素侵入防止膜スラリーを塗布する工程において、前記酸素侵入防止膜スラリーを、さらに、前記露出部上に塗布する請求項１に記載の燃料電池の製造方法。
【請求項３】
前記空気極スラリーを塗布する工程の前に、前記空気極スラリーと同じ成分を含む材料で調製された中間層スラリーを、該発電素子の前記空気極、前記インターコネクタおよび隣の発電素子の前記燃料極が積層された第２領域の前記インターコネクタ上に塗布する工程を、さらに備えている請求項２に記載の燃料電池の製造方法。
【請求項４】
前記酸素侵入防止膜スラリーを、インターコネクタ材料と同じ成分を含む材料で調製する請求項１から請求項３のいずれかに記載の燃料電池の製造方法。
【請求項５】
前記酸素侵入防止膜スラリーの調製において、スラリー溶媒に油性溶剤着色料を添加して着色し、
前記焼成する工程における加熱により、前記油性溶剤着色料由来の色を脱色する請求項１から請求項４のいずれかに記載の燃料電池の製造方法。
【請求項６】
前記スラリー溶媒は芳香族炭化水素系溶媒を含む溶媒であり、
前記油性溶剤着色料は芳香族化合物からなる化合物である請求項５に記載の燃料電池の製造方法。
【請求項７】
基体上に、燃料極、固体電解質および空気極をそれぞれ含む複数の発電素子と、隣り合う発電素子を電気的に接続するインターコネクタと、を備え、
該発電素子の前記燃料極、前記固体電解質および前記空気極が積層された第１領域と、該発電素子の前記固体電解質の一端側が前記基体もしくは前記隣の発電素子の前記燃料極に接触し、該発電素子の前記固体電解質の空気極側の少なくとも一部が前記インターコネクタに接続し、該発電素子の前記燃料極に積層され始めるまでの第３領域と、前記インターコネクタが前記隣の発電素子の前記燃料極に接続する第４領域と、を含む燃料電池であって、
前記基体、前記燃料極、前記固体電解質および前記インターコネクタを含む共焼結体の前記第３領域にある前記インターコネクタ上、および前記第４領域において前記第３領域側から前記第４領域の前記燃料極が基準厚さの４０％から５０％以下の厚さである部分までの範囲に接続する前記インターコネクタ上で、該インターコネクタと前記空気極とに挟まれるよう配置された酸素侵入防止膜を備えている燃料電池。
【請求項８】
前記第３領域内で、前記固体電解質の空気極側が前記インターコネクタで覆われていない露出部を有する場合、前記酸素侵入防止膜は、前記露出部上に延在する請求項７に記載の燃料電池。
【請求項９】
該発電素子の前記空気極、前記インターコネクタおよび隣の発電素子の前記燃料極が積層された第２領域を含み、前記第２領域において、前記インターコネクタと前記空気極との間に挟まれるよう、前記空気極と同じ成分を含む材料で構成された中間層が配置されている請求項７または請求項８に記載の燃料電池。
【請求項１０】
前記酸素侵入防止膜は、インターコネクタ材料と同じ成分を含む材料で構成される請求項７から請求項９のいずれかに記載の燃料電池。
【発明の詳細な説明】
【技術分野】
【０００１】
本発明は、燃料電池の製造方法および燃料電池、特に固体酸化物形燃料電池のセルスタックの製造方法に関するものである。
【背景技術】
【０００２】
燃料ガスと酸素とを化学反応させることにより発電する燃料電池が知られている。このうち、固体酸化物形燃料電池（ＳＯＦＣ：Ｓｏｌｉｄ  Ｏｘｃｉｄｅ  Ｆｕｅｌ  Ｃｅｌｌ）は、酸化物を固体電解質として使用する燃料電池であり、高い効率が得られるという利点から、広く研究・開発が進められている（特許文献１，２参照）。
【０００３】
固体酸化物形燃料電池の一態様として、円筒横縞型のＳＯＦＣセルスタックがある。この円筒横縞型のＳＯＦＣセルスタックは、筒形状をなす基体管の外周面に、燃料極、固体電解質、空気極を積層して発電素子を形成し、この発電素子を基体管の軸方向に複数配置し、複数の発電素子をインターコネクタにより直列に接続して構成される。
【０００４】
上記構成のＳＯＦＣセルスタックでは、基体管内側に燃料ガスが供給され、空気極に酸素などの酸化性ガスが供給されると、空気極に供給された酸化性ガス中の酸素がイオン化されて固体電解質を透過し、燃料極に達する。そして、燃料極に達した酸素イオンと燃料ガスとの電気化学的反応により、燃料極と空気極との間に電位差が発生して、この電位差を外部に取り出すことで発電が行われる。
【０００５】
ＳＯＦＣセルスタックは、例えば、基体管の表面に燃料極、固体電解質、インターコネクタ等の材料から調製したスラリーをスクリーン印刷し、一体焼成した後、空気極スラリーを製膜し、焼成して製造される。
【先行技術文献】
【特許文献】
【０００６】
【特許文献１】国際公開第２００４／０８８７８３号
【特許文献２】特開平７−１１４９３２号公報
【発明の概要】
【発明が解決しようとする課題】
【０００７】
燃料極、固体電解質およびインターコネクタを一体焼成すると、各層の収縮差に起因して亀裂が生じることがある。亀裂は酸素の侵入経路となり得る。亀裂を介して燃料極側に酸素が侵入すると、燃料極材料や基体管材料の一部が酸化し、体積変化により発電素子が破損する可能性がある。
【０００８】
特許文献１では、燃料極と固体電解質を焼成した後、インターコネクタと空気極とを形成することで、焼成の間に生起する問題を解決している。特許文献２では、インターコネクタの下部に気密膜を設け、インターコネクタを介したガスの拡散を防止することを開示している。
【０００９】
ここで、発電素子の層形状において、隣接する発電素子間で燃料極が形成されない領域では、隣接する素子固体電解質とインターコネクタとの重なり部分は、他の発電素子形成される領域よりも燃料極が無いために形状が薄くなる構造となる。そのため、当該重なり部分は特に亀裂が生じやすい。このため、インターコネクタを厚くすることが考えられるが、インターコネクタは緻密膜であるため、一体焼成時の収縮差の影響が大きくなることで反って、亀裂が発生する場合がある。また、インターコネクタを厚くすると電流パス部分（空気極→インターコネクタ→燃料極）でのインターコネクタを膜厚方向に通過する電流の抵抗が増加するため、電池の出力性能の観点からも好ましくない。
【００１０】
また、燃料極は、一般に、インターコネクタと比較して１桁程度厚く設計される。隣接する発電素子間の燃料極と、隣接する発電素子の固体電解質の部分に発生する段差が大きくなる。インターコネクタは燃料極の端部に重なって接続されるが、インターコネクタと燃料極との重なり始める部分では、局所的にインターコネクタの形状の変化が急となり、応力が集中し易い構造となり、亀裂が生じやすい。
【００１１】
このため、基体管に固体電解質が接触する部分（すなわち非発電部分）において、空気極側が亀裂によりインターコネクタで覆われていない場合、空気極側の酸素が固体電解質を介して燃料極側へと侵入して、燃料極材料や基体管材料の一部が酸化し、体積変化により発電素子が破損する可能性がある。
【００１２】
本発明は、このような事情に鑑みてなされたものであって、発電素子同士の電気的接続部分での亀裂発生を抑制できる燃料電池の製造方法および燃料極側へ酸素が侵入することを阻止できるような燃料電池を提供することを目的とする。
【課題を解決するための手段】
【００１３】
本発明は、基体上に、燃料極、固体電解質および空気極をそれぞれ含む複数の発電素子と、隣り合う発電素子を電気的に接続するインターコネクタと、を備え、該発電素子の前記燃料極、前記固体電解質および前記空気極が積層された第１領域と、該発電素子の前記固体電解質の一端側が前記基体もしくは前記隣りの発電素子の前記燃料極に接触し、該発電素子の前記固体電解質の空気極側の少なくとも一部が前記インターコネクタに接続し、該発電素子の前記燃料極に積層され始めるまでの第３領域と、前記インターコネクタが前記隣の発電素子の前記燃料極に接続する第４領域と、を含む燃料電池の製造方法であって、前記基体、前記燃料極、前記固体電解質および前記インターコネクタを含む共焼結体を焼成する工程と、前記第３領域にある前記インターコネクタ上、および前記第４領域において前記第３領域側から前記第４領域の前記燃料極が基準厚さの４０％から５０％以下の厚さである部分までの範囲に接続する前記インターコネクタ上に酸素侵入防止膜スラリーを塗布する工程と、前記共焼結体の前記第１領域、前記第４領域および前記第３領域を含む領域に空気極スラリーを塗布する工程と、前記酸素侵入防止膜スラリーおよび前記空気極スラリーが塗布された前記共焼結体を焼成する工程と、を備えている燃料電池の製造方法を提供する。
【００１４】
上記発明によれば、酸素侵入防止膜を、インターコネクタとは別の工程で焼成するため、応力集中を緩和しつつ、インターコネクタを補強できる。インターコネクタ上に酸素侵入防止膜を重ねることで、亀裂を介した酸素拡散を防止でき、かつ、緊急停止時においても燃料極側に酸素が侵入することを抑制して、燃料極材料や基体管材料の酸化による体積変化を発生させないようにして耐久性を向上させられる。
【００１５】
また、上記発明によれば、亀裂を生じやすい箇所を部分的に厚くし、電流パス形成部分のインターコネクタを薄くできる。これにより、電流パスを確保しつつ、耐久性を向上させられる。
【００１６】
インターコネクタは、任意の発電素子の燃料極と、その隣の発電素子の空気極との間に挟まれ、電流パスを形成する。酸素侵入防止膜が、燃料極に重なる面積が多くなると電流パス面積が減少する。一方、燃料極の膜厚が薄くなれば、電流パスを流れる電流量も少なくなる。上記発明によれば、基準厚さよりも薄くなった燃料極と重なる部分に範囲を限定して酸素侵入防止膜を施工する。これにより、電流パスへの影響を抑制しつつ、亀裂を介した酸素拡散を防止できる。ここで「基準厚さ」とは、設計値として定められた燃料極の厚さである。設計値通りに製膜が実施されると仮定した場合、「基準厚さ」は第１領域における燃料極の平均厚さに略等しい。
【００１７】
上記発明の一態様において、前記第３領域内で、前記固体電解質の空気極側が前記インターコネクタで覆われていない露出部を有する場合、前記酸素侵入防止膜スラリーを塗布する工程において、前記酸素侵入防止膜スラリーを、さらに、前記露出部上に塗布するとよい。
【００１８】
露出部は酸素が基体側（燃料極側）に侵入する経路となり得るが、上記発明の一態様によれば、露出部を介して、燃料極側に酸素が侵入することを抑制でき、燃料極材料や基体管材料の酸化を防止できる。
【００１９】
上記発明の一態様において、前記空気極スラリーを塗布する工程の前に、前記空気極スラリーと同じ成分を含む材料で調製された中間層スラリーを、該発電素子の前記空気極、前記インターコネクタおよび隣の発電素子の前記燃料極が積層された第２領域の前記インターコネクタ上に塗布する工程を、さらに備え得る。
【００２０】
空気極スラリーとは別に、インターコネクタ上に中間層スラリーを塗布しておくことで、インターコネクタと空気極との接着性を高めることができる。
【００２１】
上記発明の一態様において、前記酸素侵入防止膜スラリーを、インターコネクタ材料と同じ成分を含む材料で調製してもよい。
【００２２】
インターコネクタは緻密膜であり、酸素の侵入を防止できる。特別な材料を別途用意する手間が省けるため、作業を効率化できる。
【００２３】
上記発明の一態様では、前記酸素侵入防止膜スラリーの調製において、スラリー溶媒に油性溶剤着色料を添加して着色し、前記焼成する工程における加熱により、前記油性溶剤着色料由来の色を脱色する工程を備えていてもよい。
【００２４】
例えばインターコネクタは白透明であり、固体電解質（Ｙ２Ｏ３安定化ＺｒＯ2：ＹＳＺ）は白色である。酸素侵入防止膜スラリーに着色することで、製膜位置などの確認が容易となる。油性溶剤着色料は、後の焼成により気化して脱色されるため、製品としての電池性能に影響することはない。
【００２５】
前記スラリー溶媒は芳香族炭化水素系溶媒を含む溶媒であり、前記油性溶剤着色料は芳香族化合物からなる化合物であってよい。
【００２６】
また、本発明は、基体上に、燃料極、固体電解質および空気極をそれぞれ含む複数の発電素子と、隣り合う発電素子を電気的に接続するインターコネクタと、を備え、該発電素子の前記燃料極、前記固体電解質および前記空気極が積層された第１領域と、該発電素子の前記固体電解質の一端側が前記基体もしくは前記隣の発電素子の前記燃料極に接触し、該発電素子の前記固体電解質の空気極側の少なくとも一部が前記インターコネクタに接続し、該発電素子の前記燃料極に積層され始めるまでの第３領域と、前記インターコネクタが前記隣の発電素子の前記燃料極に接続する第４領域と、を含む燃料電池であって、前記基体、前記燃料極、前記固体電解質および前記インターコネクタを含む共焼結体の前記第３領域にある前記インターコネクタ上、および前記第４領域において前記第３領域側から前記第４領域の前記燃料極が基準厚さの４０％から５０％以下の厚さである部分までの範囲に接続する前記インターコネクタ上で、該インターコネクタと前記空気極とに挟まれるよう配置された酸素侵入防止膜を備えている燃料電池を提供する。
【００２７】
上記発明の一態様において、前記第３領域は、前記固体電解質の空気極側が前記インターコネクタで覆われていない露出部を有する場合、前記酸素侵入防止膜は、前記露出部上に延在するとよい。
【００２８】
上記発明の一態様において、該発電素子の前記空気極、前記インターコネクタおよび隣の発電素子の前記燃料極が積層された第２領域を含み、前記第２領域において、前記インターコネクタと前記空気極との間に挟まれるよう、前記空気極と同じ成分を含む材料で構成された中間層が配置されているとよい。
【００２９】
上記発明の一態様において、前記酸素侵入防止膜は、インターコネクタ材料と同じ成分を含む材料で構成され得る。
【発明の効果】
【００３０】
本発明は、酸素侵入防止膜を特定範囲に施工することで、亀裂の発生を抑制し、燃料極側への酸素の侵入を阻止できる。
【図面の簡単な説明】
【００３１】
【図１】本発明の一実施形態に係るセルスタックの一態様を示すものである。
【図２】本発明の一実施形態に係るセルスタック製造のフロー図である。
【図３】本発明の一実施形態に係るＳＯＦＣモジュールの一態様を示すものである。
【図４】本発明の一実施形態に係るＳＯＦＣカートリッジの断面の一態様を示すものである。
【発明を実施するための形態】
【００３２】
以下に、本発明に係る燃料電池の製造方法の一実施形態について、図面を参照して説明する。
【００３３】
以下においては、説明の便宜上、紙面を基準として「上」および「下」の表現を用いて各構成要素の位置関係を特定するが、鉛直方向に対して必ずしもこの限りである必要はない。例えば、紙面における上方向が鉛直方向における下方向に対応してもよい。また、紙面における上下方向が鉛直方向に直行する水平方向に対応してもよい。
【００３４】
また、以下においては、固体酸化物形燃料電池（ＳＯＦＣ）のセルスタックとして円筒形を例として説明するが、必ずしもこの限りである必要はなく、例えば平板形のセルスタックであってもよい。基体上に燃料電池セルを形成するが、基体がなく電極（燃料極もしくは空気極）が厚く形成されて、基体を兼用しても良い。
【００３５】
（円筒形セルスタックの構造）
まず、図１を参照して本実施形態に係る一例として、基体管を用いる円筒形セルスタックについて説明する。ここで、図１は、本実施形態に係るセルスタックの一態様を示すものである。図１は、基体管（基体）の軸方向に沿った断面を示している。基体管は必ずしも円筒型でなくてもよく、平板型でもよい。
【００３６】
セルスタック１０１は、円筒形状の基体管１０３と、基体管１０３の外周面に複数形成された燃料電池セル（発電素子）１０５と、隣り合う燃料電池セル１０５の間に形成されたインターコネクタ１０７とを備える。インターコネクタ１０７は隣り合う燃料電池セル１０５を電気的に接続する。また、図４に示すようにセルスタック１０１は、基体管１０３の外周面に形成された複数の燃料電池セル１０５の内、基体管１０３の軸方向において最も端の一端に形成された燃料電池セル１０５の空気極１１３に、インターコネクタ１０７を介して電気的に接続されたリード部１１５を備え、最も端の他端に形成された燃料電池セル１０５の燃料極１０９に電気的に接続されたリード部１１５を備える。
【００３７】
図１に示すように、燃料電池セル１０５は、燃料極１０９と固体電解質１１１と空気極１１３との積層体である。燃料極１０９と固体電解質１１１と空気極１１３とは、それぞれ端部の位置が軸方向に向けてずれるよう積層されている。基体管１０３の外周面上にあるインターコネクタ１０７で接続された複数の燃料電池セル１０５群は、基体管の軸方向に沿って第１領域Ａ、第２領域Ｂ、第３領域Ｃ、第４領域Ｄに区分けされる。
【００３８】
第１領域Ａでは、燃料極１０９、固体電解質１１１および空気極１１３が積層されている。第１領域Ａの積層体（燃料極／固体電解質１１１／空気極１１３）は、発電に関与する。第１領域Ａでは、固体電解質１１１と空気極１１３との間に空気極中間層１１２が挟まれていてもよい。
【００３９】
第２領域Ｂでは、任意の燃料電池セル１０５の空気極１１３、インターコネクタ１０７および隣接する燃料電池セル１０５の燃料極１０９が積層されている。第２領域Ｂは、電流パス部分である。電流パス部分にあるインターコネクタ１０７と空気極１１３との間にはインターコネクタ側空気極中間層（中間層）１１４が挟まれるように配置されている。
【００４０】
第３領域Ｃの一端側では、固体電解質１１１の一端側が基体管１０３に接触している。固体電解質１１１の一端側が隣接する発電素子１０５の燃料極１０９の端部側に接触していてもよい。第３領域Ｃは、非発電部分である。第３領域Ｃでは、固体電解質１１１の空気極１１３側の少なくとも一部がインターコネクタ１０７に接続している。第３領域Ｃでは、インターコネクタ１０７上に酸素侵入防止膜１０８が配置されている。酸素侵入防止膜１０８の上には、空気極１１３が形成されている。空気極１１３は、第１領域Ａから第３領域Ｃにかけて連続した層である。第３領域Ｃの他端側は、固体電解質１１１が燃料極１０９に積層され始めるまでの領域である。
【００４１】
第３領域Ｃにおいて、固体電解質１１１の空気極１１３側は、インターコネクタ１０７が重なっていない（インターコネクタ１０７で覆われていない）部分（露出部）Ｘを有していてもよい。その場合、酸素侵入防止膜１０８は、露出部Ｘ上まで延在することで、露出部を介して、燃料極側に酸素が侵入することを防止できる。
【００４２】
第４領域Ｄでは、インターコネクタ１０７が隣の燃料電池セル１０５の燃料極１０９に重なるように接続している。第４領域Ｄには、隣の燃料電池セル１０５の燃料極１０９の端部が含まれている。軸方向で燃料極１０９の端部は、燃料極１０９の中央部に比べて傾斜をつけて薄くなっていてもよい。酸素侵入防止膜１０８は、燃料極１０９の端部が、基準厚さ（設計値）の４０％から５０％以下の厚さとなっている部分に接続するインターコネクタ１０７上まで延在している。酸素侵入防止膜１０８の上には、空気極１１３が形成されている。
【００４３】
「基準厚さ」は、設計値で定めた燃料極１０９の厚さで、第１領域Ａにおける燃料極１０９の平均厚さに略等しくなる。燃料極１０９の膜厚は、インターコネクタ１０７の膜厚よりも１桁程度厚く設計される。このため隣接する発電素子間の燃料極１０９と、隣接する発電素子１０５の固体電解質１１１との部分に発生する段差が大きくなる。インターコネクタ１０７は燃料極１０９の端部に重なって接続されるが、インターコネクタ１０７と燃料極１０９との重なり始める部分、すなわち燃料極１０９の膜厚が基準厚さの４０％から５０％以下の厚さとなっている部分では、局所的にインターコネクタ１０７の形状の変化が急となり、応力が集中し易い構造となり亀裂が生じやすい。このためこの領域に酸素侵入防止膜１０８を配置するように形成されている。
【００４４】
（セルスタックの各構成要素の材料と機能の説明）
基体管１０３は、多孔質材料からなり、例えば、ＣａＯ安定化ＺｒＯ２（ＣＳＺ）、ＣＳＺと酸化ニッケル（ＮｉＯ）との混合物（ＣＳＺ＋ＮｉＯ）、又はＹ２Ｏ３安定化ＺｒＯ2（ＹＳＺ）、又はＭｇＡｌ２Ｏ４などを主成分とする。この基体管１０３は、燃料電池セル１０５とインターコネクタ１０７とリード部とを支持すると共に、基体管１０３の内周面に供給される燃料ガスを基体管１０３の細孔を介して基体管１０３の外周面に形成される燃料極１０９に拡散させるものである。
【００４５】
燃料極１０９は、Ｎｉとジルコニア系電解質材料との複合材の酸化物で構成され、例えば、Ｎｉ／ＹＳＺが用いられる。この場合、燃料極１０９は、燃料極１０９の成分であるＮｉが燃料ガスに対して触媒作用を有する。この触媒作用は、基体管１０３を介して供給された燃料ガス、例えば、メタン（ＣＨ４）と水蒸気との混合ガスを反応させ、水素（Ｈ２）と一酸化炭素（ＣＯ）に改質するものである。また、燃料極１０９は、改質により得られる水素（Ｈ２）および一酸化炭素（ＣＯ）と、固体電解質１１１を介して供給される酸素イオン（Ｏ２−）とを固体電解質１１１との界面付近において電気化学的に反応させて水（Ｈ２Ｏ）および二酸化炭素（ＣＯ２）を生成するものである。なお、燃料電池セル１０５は、この時、酸素イオンから放出される電子によって発電する。燃料極１０９の厚さは、５０μm以上２５０μm以下で設定される。
【００４６】
ＳＯＦＣ１０の燃料極１０９に供給し利用できる燃料ガスとしては、水素（Ｈ２）および一酸化炭素（ＣＯ）、メタン（ＣＨ４）などの炭化水素系ガス、都市ガス、天然ガスのほか、石油、メタノール、石炭ガス化ガスなどの炭素質原料をガス化設備により製造したガスなどが挙げられる。
【００４７】
固体電解質１１１は、ガスを通しにくい気密性と、高温で高い酸素イオン導電性とを備えるＹＳＺが主として用いられる。この固体電解質１１１は、空気極１１３で生成される酸素イオン（Ｏ２−）を燃料極１０９に移動させるものである。固体電解質１１１の厚さは、１０μｍ以上１００μｍ以下で設定される。
【００４８】
空気極１１３は、例えば、ＬａＳｒＭｎＯ３系酸化物、又はＬａＣｏＯ３系酸化物で構成される。この空気極１１３は、固体電解質１１１との界面付近において、供給される空気等の酸化性ガス中の酸素を解離させて酸素イオン（Ｏ２−）を生成するものである。空気極１１３の厚さは、５００μｍ以上１０００μｍ以下で設定される。
【００４９】
空気極中間層１１２は、例えばＳｍ１−ｘＣｅｘＯ２（０．８≦ｘ≦０．９）で構成される。空気極中間層１１２は、さらにＳｍＭｎＯ３が混在していてもよい。空気極中間層１１２は、空気極１１３よりも導電性が低い。空気極中間層１１２は、固体電解質１１１と空気極１１３との接着性を向上させるものである。
空気極中間層１１２の厚さは、２０μｍ以上４０μｍ以下で設定される。
【００５０】
インターコネクタ１０７は、ＳｒＴｉＯ３系などのＭ１−ｘＬｘＴｉＯ３（Ｍはアルカリ土類金属元素、Ｌはランタノイド元素）で表される導電性ペロブスカイト型酸化物から構成される。インターコネクタ１０７は、燃料ガスと酸化性ガスとが混合しないように緻密な膜となっていて、酸化雰囲気と還元雰囲気との両雰囲気下で安定した耐久性と電気導電性を備える。このインターコネクタ１０７は、隣り合う燃料電池セル１０５において、一方の燃料電池セル１０５の空気極１１３と他方の燃料電池セル１０５の燃料極１０９とを電気的に接続し、隣り合う燃料電池セル１０５同士を直列に接続するものである。インターコネクタ１０７の厚さは、２０μｍ以上５０μｍ以下で設定される。
【００５１】
酸素侵入防止膜１０８は、酸素の通過を遮断する緻密膜である。酸素侵入防止膜１０８は、インターコネクタ１０７と同じ成分を含む材料で構成される。
酸素侵入防止膜１０８は、厚さが３０μｍ以上５０μｍ以下で設定される。
【００５２】
インターコネクタ側空気極中間層１１４は、空気極と同じ成分を含む材料で構成され、空気極１１３よりも緻密な膜である。インターコネクタ側空気極中間層１１４の厚さは、５μｍ以上２０μｍ以下で設定される。インターコネクタ側空気極中間層１１４は、空気極とインターコネクタの接着性向上を目的に設置される。
【００５３】
リード部１１５は、電子伝導性を備えること、およびセルスタック１０１を構成する他の材料との熱膨張係数が近いことが必要であることから、Ｎｉ／ＹＳＺ等のＮｉとジルコニア系電解質材料との複合材で構成されている。このリード部１１５は、インターコネクタ１０７により直列に接続される複数の燃料電池セル１０５で発電された直流電力をセルスタック１０１の端部付近まで導出すものである。
【００５４】
（セルスタックの製造工程）
図２に、本実施形態に係るセルスタック製造のフロー図を示す。
【００５５】
Ｓ１：共焼結体（基体管／燃料極／固体電解質／インターコネクタ）の形成
基体管１０３’（焼成前／不図示）は、例えば、押出し成形法により形成される。形成された基体管１０３’の直径は、軸方向で略均一となっている。
【００５６】
燃料極スラリー、固体電解質スラリー、およびインターコネクタスラリーをそれぞれ調製する。
【００５７】
燃料極スラリーは、燃料極材料の粉末とスラリー溶媒とを混合して調製する。固体電解質スラリーは、固体電解質材料の粉末とスラリー溶媒とを混合して調製する。インターコネクタスラリーは、インターコネクタ材料の粉末とスラリー溶媒とを混合して調製する。
【００５８】
燃料極スラリー、固体電解質スラリー、およびインターコネクタスラリーを順次、基体管１０３’上にスクリーン印刷して燃料極膜、固体電解質膜、インターコネクタ膜を製膜する。本実施形態ではリード部１１５を燃料極１０９と同じ材料で構成することとし、燃料極スラリーを、リード部スラリーとしてセル群の両端部にスクリーン印刷し、リード部膜とする。
【００５９】
燃料極膜、固体電解質膜、インターコネクタ膜が製膜された基体管１０３’（同工程では、以後基体管１０３Ｌ（不図示）と略称する）を、焼成炉に供し、所定の温度に所定時間加熱して一体焼成することで共焼結体（基体管／燃料極／固体電解質／インターコネクタ）を得る。焼成は、スラリー溶媒を蒸発させる脱脂ステップ、焼結温度に維持する焼結ステップ、焼結体を徐々に冷却する降温ステップを含む。
【００６０】
Ｓ２：酸素侵入防止膜スラリー塗布
酸素侵入防止膜スラリーを調製する。酸素侵入防止膜スラリーは、酸素侵入防止膜材料の粉末とスラリー溶媒とを混合して調製する。酸素侵入防止膜材料をインターコネクタ１０７と同材料とする場合は、インターコネクタスラリーを用いてもよい。
【００６１】
ここで、スラリー溶媒は、スキージオイル（芳香族炭化水素系溶媒等のスクリーン印刷用溶媒と、メタクリル酸メチルなどのバインダとの混合物）である。スラリー溶媒には、粘度や降伏値の調製のために希釈剤を添加してもよい。
【００６２】
スラリー溶媒には、油性溶媒着色料を添加するとよい。油性溶媒着色料の色は、共焼結体と識別できる色から選択する。これにより、酸素侵入防止膜１０８の製膜位置等の確認が容易となる。また、印刷された膜の視認性が向上し、膜の充填具合（厚さ）や、気泡（凹凸）等の存在を視覚的に認識しやすくすることで、生産性・目視検査が改善され、セルスタックの品質を向上させられる。
【００６３】
油性溶媒着色料は、顔料を揮発性の溶剤に分散したインクである。油性溶媒着色料は、次の条件を満たすものを選択する。
（１）焼成工程の後に異物として成分が残存しない。
（後の焼成工程での加熱により、気化可能）
（２）焼成工程において、発泡等により膜を損傷させない。
（３）油性溶媒着色料の使用のための作業環境への考慮が不要である。
上記条件満たす油性溶媒着色料は、添加によってセルスタックの電池性能に悪影響を及ぼす心配はない。
【００６４】
例えば、油性溶媒着色料としては、芳香族化合物からなる化合物であり、市販品としてはインクジェット用インクの成分として用いられるソルベントレッド２７（Ｃ２６Ｈ２４Ｎ４Ｏ、融点１２０℃、市販商品名）、ソルベントイエロー９３（Ｃ２１Ｈ１８Ｎ４Ｏ２）、ソルベントブルー３５（Ｃ２２Ｈ２６Ｎ２Ｏ２）などを使用することができる。
【００６５】
酸素侵入防止膜スラリーを、共焼結体の第３領域Ｃにあるインターコネクタ上、および
第４領域Ｄにおいて燃料極１０９が基準厚さの４０％から５０％以下の厚さである部分に接続するインターコネクタ上に塗布する。塗布は、定量で液滴を塗布可能なジェットディスペンサで実施する。基準厚さの４０％以下の厚さである部分は、予備試験を実施して予め軸方向の膜端部からの位置を画定しておくとよい。
【００６６】
スラリー調製では、例えば、粉体約５０〜７０重量％、スキージオイル約２０〜４０重量％、希釈剤約５〜１０重量％を混合する。粘度は１．０〜２．０Ｐａ・Ｓ、降伏値は３０〜１００Ｐａとしている。油性溶媒着色料は、スラリーに色が付き且つ粘度が大きく変わらない程度であり、例えば０．１〜２重量％で添加する。
【００６７】
Ｓ３：空気極中間層スラリーの塗布
空気極中間層スラリーを調製する。空気極中間層スラリーは、空気極１１３よりも粒径が細かいスラリーにより形成され、空気極中間層材料の粉末とスラリー溶媒とを混合して調製する。
【００６８】
空気極中間層スラリーを、第１領域Ａの固体電解質上に塗布する。塗布は、先端形状がペン型をした製膜装置で、定量ポンプを用いて吐出して行う。なお、空気極中間層１１２は、固体電解質１１１と空気極１１３との接着性を向上させるものであるが、固体電解質１１１と空気極１１３との接着性が十分に確保できる場合は、空気極中間層は形成せずに、省略してもよい。
【００６９】
Ｓ４：インターコネクタ側空気極中間層スラリーの塗布
インターコネクタ側空気極中間層スラリーを調製する。インターコネクタ側空気極中間層スラリーは、インターコネクタ側空気極中間層材料の粉末とスラリー溶媒とを混合して調製する。インターコネクタ側空気極中間層材料は、空気極材料を同じ成分を含む材料である。インターコネクタ側空気極中間層材料として、空気極材料と同組成の材料を用いる場合には、空気極スラリーをインターコネクタ側空気極中間層スラリーとして塗布する。
【００７０】
インターコネクタ側空気極中間層スラリーを、第２領域Ｂの固体電解質上に塗布する。塗布は、先端形状がペン型をした製膜装置で、定量ポンプを用いて吐出して行う。    
【００７１】
Ｓ５：空気極スラリー塗布
空気極スラリーを調製する。空気極スラリーは、空気極材料の粉末とスラリー溶媒とを混合して調製する。
【００７２】
空気極スラリーを、第１領域Ａ、第２領域Ｂおよび第３領域Ｃの外周面上に塗布し、空気極膜を形成する。塗布はスクリューディスペンサを用いて実施する。
【００７３】
Ｓ６：焼成
空気極膜まで塗布された基体管１０３Ｌを、焼成炉に入れて１１００℃〜１２５０℃で、２時間〜６時間程度、焼成する。焼成温度は、Ｓ１での焼成よりも低温で実施する。
【００７４】
焼成により酸素侵入防止膜スラリーに含まれるスラリー溶媒を徐々に蒸発させる。スラリー溶媒とともに油性溶媒着色料も気化される。これにより、油性溶媒着色料を添加した膜から着色料の色が抜け、元の色（油性溶媒着色料添加前の色）に戻る。
【００７５】
（ＳＯＦＣモジュールの構造と各要素の機能の説明）
以下、本実施形態のセルスタック１０１を用いたＳＯＦＣモジュールおよびＳＯＦＣカートリッジについて説明する。図３は、本実施形態に係るＳＯＦＣモジュールの一態様を示すものである。また、図４は、本実施形態に係るＳＯＦＣカートリッジの一態様の断面図を示すものである。
【００７６】
ＳＯＦＣモジュール２０１は、図３に示すように、例えば、複数のＳＯＦＣカートリッジ２０３と、これら複数のＳＯＦＣカートリッジ２０３を収納する圧力容器２０５とを備える。なお、図５には円筒形のＳＯＦＣのセルスタックを例示しているが、必ずしもこの限りである必要はなく、例えば平板形のセルスタックであってもよい。
【００７７】
また、ＳＯＦＣモジュール２０１は、燃料ガス供給管２０７と複数の燃料ガス供給枝管２０７ａ及び燃料ガス排出管２０９と複数の燃料ガス排出枝管２０９ａとを有する。また、ＳＯＦＣモジュール２０１は、酸化性ガス供給管（不図示）と酸化性ガス供給枝管（不図示）、及び酸化性ガス排出管（不図示）と複数の酸化性ガス排出枝管（不図示）とを備える。
【００７８】
燃料ガス供給管２０７は、圧力容器２０５の外部に設けられ、ＳＯＦＣモジュール２０１の発電量に対応して所定ガス組成と所定流量の燃料ガスを供給する燃料ガス供給部に接続されると共に、複数の燃料ガス供給枝管２０７ａに接続されている。この燃料ガス供給管２０７は、上述の燃料ガス供給部から供給される所定流量の燃料ガスを、複数の燃料ガス供給枝管２０７ａに分岐して導くものである。また、燃料ガス供給枝管２０７ａは、燃料ガス供給管２０７に接続されると共に、複数のＳＯＦＣカートリッジ２０３に接続されている。この燃料ガス供給枝管２０７ａは、燃料ガス供給管２０７から供給される燃料ガスを複数のＳＯＦＣカートリッジ２０３に略均等の流量で導き、複数のＳＯＦＣカートリッジ２０３の発電性能を略均一化させるものである。
【００７９】
燃料ガス排出枝管２０９ａは、複数のＳＯＦＣカートリッジ２０３に接続されると共に、燃料ガス排出管２０９に接続されている。この燃料ガス排出枝管２０９ａは、ＳＯＦＣカートリッジ２０３から排出される排燃料ガスを燃料ガス排出管２０９に導くものである。また、燃料ガス排出管２０９は、複数の燃料ガス排出枝管２０９ａに接続されると共に、一部が圧力容器２０５の外部に配置されている。この燃料ガス排出管２０９は、燃料ガス排出枝管２０９ａから略均等の流量で導出される排燃料ガスを圧力容器２０５の外部に導くものである。
【００８０】
圧力容器２０５は、内部の圧力が０．１ＭＰａ〜約１ＭＰa、内部の温度が大気温度〜約５５０℃で運用されるので、耐力性と酸化性ガス中に含まれる酸素などの酸化剤に対する耐食性を保有する材質が利用される。例えばＳＵＳ３０４などのステンレス系材が好適である。
【００８１】
ここで、本実施形態においては、複数のＳＯＦＣカートリッジ２０３が集合化されて圧力容器２０５に収納される態様について説明しているが、これに限られず例えば、ＳＯＦＣカートリッジ２０３が集合化されずに圧力容器２０５内に収納される態様とすることもできる。
【００８２】
（ＳＯＦＣカートリッジの構造と各要素の機能の説明）
ＳＯＦＣカートリッジ２０３は、図４に示す通り、複数のセルスタック１０１と、発電室２１５と、燃料ガス供給室２１７と、燃料ガス排出室２１９と、酸化性ガス供給室２２１と、酸化性ガス排出室２２３とを備える。また、ＳＯＦＣカートリッジ２０３は、上部管板２２５ａと、下部管板２２５ｂと、上部断熱体２２７ａと、下部断熱体２２７ｂとを備える。なお、本実施形態においては、ＳＯＦＣカートリッジ２０３は、燃料ガス供給室２１７と燃料ガス排出室２１９と酸化性ガス供給室２２１と酸化性ガス排出室２２３とが図４のように配置されることで、燃料ガスと酸化性ガスとがセルスタック１０１の内側と外側とを対向して流れる構造となっているが、必ずしもこの必要はなく、例えば、セルスタックの内側と外側とを平行して流れる、または酸化性ガスがセルスタックの長手方向と直交する方向へ流れるようにしても良い。
【００８３】
発電室２１５は、上部断熱体２２７ａと下部断熱体２２７ｂとの間に形成された領域である。この発電室２１５は、セルスタック１０１の燃料電池セル１０５が配置された領域であり、燃料ガスと酸化性ガスとを電気化学的に反応させて発電を行う領域である。また、この発電室２１５のセルスタック１０１長手軸方向の中央部付近での温度は、温度センサなどで監視され、ＳＯＦＣモジュール２０１の定常運転時に、およそ７００℃〜１０００℃の高温雰囲気となる。
【００８４】
燃料ガス供給室２１７は、ＳＯＦＣカートリッジ２０３の上部ケーシング２２９ａと上部管板２２５ａとに囲まれた領域であり、上部ケーシング２２９ａの上部に設けられた燃料ガス供給孔２３１ａによって、燃料ガス供給枝管２０７ａと連通されている。複数のセルスタック１０１は、上部管板２２５ａとシール部材２３７ａにより接合されており、燃料ガス供給室２１７は、燃料ガス供給枝管２０７ａから燃料ガス供給孔２３１ａを介して供給される燃料ガスを、複数のセルスタック１０１の基体管１０３の内部に略均一流量で導き、複数のセルスタック１０１の発電性能を略均一化させる。
【００８５】
燃料ガス排出室２１９は、ＳＯＦＣカートリッジ２０３の下部ケーシング２２９ｂと下部管板２２５ｂとに囲まれた領域であり、下部ケーシング２２９ｂに備えられた燃料ガス排出孔２３１ｂによって、燃料ガス排出枝管２０９ａと連通されている。複数のセルスタック１０１は、下部管板２２５ｂとシール部材２３７ｂにより接合されており、燃料ガス排出室２１９は、複数のセルスタック１０１の基体管１０３の内部を通過して燃料ガス排出室２１９に供給される排燃料ガスを集約して、燃料ガス排出孔２３１ｂを介して燃料ガス排出枝管２０９ａに導くことができる。
【００８６】
ＳＯＦＣモジュール２０１の発電量に対応して所定ガス組成と所定流量の酸化性ガスを酸化性ガス供給枝管へと分岐して、複数のＳＯＦＣカートリッジ２０３へ供給する。酸化性ガス供給室２２１は、ＳＯＦＣカートリッジ２０３の下部ケーシング２２９ｂと下部管板２２５ｂと下部断熱体２２７ｂとに囲まれた領域であり、下部ケーシング２２９ｂの側面に設けられた酸化性ガス供給孔２３３ａによって、図示しない酸化性ガス供給枝管と連通されている。この酸化性ガス供給室２２１は、図示しない酸化性ガス供給枝管から酸化性ガス供給孔２３３ａを介して供給される所定流量の酸化性ガスを、酸化性ガス供給隙間２３５ａを介して発電室２１５に略均一流量で導くことが出来る。
【００８７】
酸化性ガス排出室２２３は、ＳＯＦＣカートリッジ２０３の上部ケーシング２２９ａと上部管板２２５ａと上部断熱体２２７ａとに囲まれた領域であり、上部ケーシング２２９ａの側面に設けられた酸化性ガス排出孔２３３ｂによって、図示しない酸化性ガス排出枝管と連通されている。この酸化性ガス排出室２２３は、発電室２１５から、酸化性ガス排出隙間２３５ｂを介して酸化性ガス排出室２２３に供給される排酸化性ガスを、酸化性ガス排出孔２３３ｂを介して図示しない酸化性ガス排出枝管に導くことが出来る。
【００８８】
上部管板２２５ａは、上部ケーシング２２９ａの天板と上部断熱体２２７ａとの間に、上部管板２２５ａと上部ケーシング２２９ａの天板と上部断熱体２２７ａとが略平行になるように、上部ケーシング２２９ａの側板に固定されている。また上部管板２２５ａは、ＳＯＦＣカートリッジ２０３に備えられるセルスタック１０１の本数に対応した複数の孔を有し、該孔にはセルスタック１０１が夫々挿入されている。この上部管板２２５ａは、複数のセルスタック１０１の一方の端部をシール部材および接着部材のいずれか一方又は両方を介して気密に支持すると共に、燃料ガス供給室２１７と酸化性ガス排出室２２３とを隔離するものである。
【００８９】
下部管板２２５ｂは、下部ケーシング２２９ｂの底板と下部断熱体２２７ｂとの間に、下部管板２２５ｂと下部ケーシング２２９ｂの底板と下部断熱体２２７ｂとが略平行になるように下部ケーシング２２９ｂの側板に固定されている。また下部管板２２５ｂは、ＳＯＦＣカートリッジ２０３に備えられるセルスタック１０１の本数に対応した複数の孔を有し、該孔にはセルスタック１０１が夫々挿入されている。この下部管板２２５ｂは、複数のセルスタック１０１の他方の端部をシール部材および接着部材のいずれか一方又は両方を介して気密に支持すると共に、燃料ガス排出室２１９と酸化性ガス供給室２２１とを隔離するものである。
【００９０】
上部断熱体２２７ａは、上部ケーシング２２９ａの下端部に、上部断熱体２２７ａと上部ケーシング２２９ａの天板と上部管板２２５ａとが略平行になるように配置され、上部ケーシング２２９ａの側板に固定されている。また、上部断熱体２２７ａには、ＳＯＦＣカートリッジ２０３に備えられるセルスタック１０１の本数に対応して、複数の孔が設けられている。この孔の直径はセルスタック１０１の外径よりも大きく設定されている。上部断熱体２２７ａは、この孔の内面と、上部断熱体２２７ａに挿通されたセルスタック１０１の外面との間に形成された酸化性ガス排出隙間２３５ｂを備える。
【００９１】
この上部断熱体２２７ａは、発電室２１５と酸化性ガス排出室２２３とを仕切るものであり、上部管板２２５ａの周囲の雰囲気が高温化し強度低下や酸化性ガス中に含まれる酸化剤による腐食が増加することを抑制する。上部管板２２５ａ等はインコネルなどの高温耐久性のある金属材料から成るが、上部管板２２５ａ等が発電室２１５内の高温に晒されて上部管板２２５ａ等内の温度差が大きくなることで熱変形することを防ぐものである。また、上部断熱体２２７ａは、発電室２１５を通過して高温に晒された排酸化性ガスを、酸化性ガス排出隙間２３５ｂを通過させて酸化性ガス排出室２２３に導くものである。
【００９２】
本実施形態によれば、上述したＳＯＦＣカートリッジ２０３の構造により、燃料ガスと酸化性ガスとがセルスタック１０１の内側と外側とを対向して流れるものとなっている。このことにより、排酸化性ガスは、基体管１０３の内部を通って発電室２１５に供給される燃料ガスとの間で熱交換がなされ、金属材料から成る上部管板２２５ａ等が座屈などの変形をしない温度に冷却されて酸化性ガス排出室２２３に供給される。また、燃料ガスは、発電室２１５から排出される排酸化性ガスとの熱交換により昇温され、発電室２１５に供給される。その結果、ヒーター等を用いることなく発電に適した温度に予熱昇温された燃料ガスを発電室２１５に供給することができる。
【００９３】
下部断熱体２２７ｂは、下部ケーシング２２９ｂの上端部に、下部断熱体２２７ｂと下部ケーシング２２９ｂの底板と下部管板２２５ｂとが略平行になるように配置され、下部ケーシング２２９ｂの側板に固定されている。また、下部断熱体２２７ｂには、ＳＯＦＣカートリッジ２０３に備えられるセルスタック１０１の本数に対応して、複数の孔が設けられている。この孔の直径はセルスタック１０１の外径よりも大きく設定されている。下部断熱体２２７ｂは、この孔の内面と、下部断熱体２２７ｂに挿通されたセルスタック１０１の外面との間に形成された酸化性ガス供給隙間２３５ａを備える。
【００９４】
この下部断熱体２２７ｂは、発電室２１５と酸化性ガス供給室２２１とを仕切るものであり、下部管板２２５ｂの周囲の雰囲気が高温化し強度低下や酸化性ガス中に含まれる酸化剤による腐食が増加することを抑制する。下部管板２２５ｂ等はインコネルなどの高温耐久性のある金属材料から成るが、下部管板２２５ｂ等が高温に晒されて下部管板２２５ｂ等内の温度差が大きくなることで熱変形することを防ぐものである。また、下部断熱体２２７ｂは、酸化性ガス供給室２２１に供給される酸化性ガスを、酸化性ガス供給隙間２３５ａを通過させて発電室２１５に導くものである。
【００９５】
本実施形態によれば、上述したＳＯＦＣカートリッジ２０３の構造により、燃料ガスと酸化性ガスとがセルスタック１０１の内側と外側とを対向して流れるものとなっている。このことにより、基体管１０３の内部を通って発電室２１５を通過した排燃料ガスは、発電室２１５に供給される酸化性ガスとの間で熱交換がなされ、金属材料から成る下部管板２２５ｂ等が座屈などの変形をしない温度に冷却されて燃料ガス排出室２１９に供給される。また、酸化性ガスは排燃料ガスとの熱交換により昇温され、発電室２１５に供給される。その結果、ヒーター等を用いることなく発電に必要な温度に昇温された酸化性ガスを発電室２１５に供給することができる。
【００９６】
発電室２１５で発電された直流電力は、複数の燃料電池セル１０５に設けたＮｉ／ＹＳＺ等からなるリード部によりセルスタック１０１の端部付近まで導出した後に、ＳＯＦＣカートリッジ２０３の集電棒（不図示）に集電板（不図示）を介して集電して、各ＳＯＦＣカートリッジ２０３の外部へと取り出される。前記集電棒によってＳＯＦＣカートリッジ２０３の外部に導出された直流電力は、各ＳＯＦＣカートリッジ２０３の発電電力を所定の直列数および並列数へと相互に接続され、ＳＯＦＣモジュール２０１の外部へと導出されて、図示しないパワーコンディショナ等の電力変換装置（インバータなど）により所定の交流電力へと変換されて、電力供給先（例えば、負荷設備や電力系統）へと供給される。
【符号の説明】
【００９７】
１０１  セルスタック
１０３  基体管（基体）
１０５  燃料電池セル
１０７  インターコネクタ
１０８  酸素侵入防止膜
１０９  燃料極
１１１  固体電解質
１１２  空気極中間層
１１３  空気極
１１４  インターコネクタ側空気極中間層
２０１  ＳＯＦＣモジュール
２０３  ＳＯＦＣカートリッジ
２０５  圧力容器
２０７  燃料ガス供給管
２０７ａ  燃料ガス供給枝管
２０９  燃料ガス排出管
２０９ａ  燃料ガス排出枝管
２１５  発電室
２１７  燃料ガス供給室
２１９  燃料ガス排出室
２２１  酸化性ガス供給室
２２３  酸化性ガス排出室
２２５ａ  上部管板
２２５ｂ  下部管板
２２７ａ  上部断熱体
２２７ｂ  下部断熱体
２２９ａ  上部ケーシング
２２９ｂ  下部ケーシング
２３１ａ  燃料ガス供給孔
２３１ｂ  燃料ガス排出孔
２３３ａ  酸化性ガス供給孔
２３３ｂ  酸化性ガス排出孔
２３５ａ  酸化性ガス供給隙間
２３５ｂ  酸化性ガス排出隙間
２３７ａ、２３７ｂ  シール部材
【図１】
2018106887.tif 000003
【図２】
2018106887.tif 000004
【図３】
2018106887.tif 000005
【図４】
2018106887.tif 000006